Brevet FR3045632A1 (20170623)
REVENDICATIONS1. Pneumatique dont au moins la bande de roulement comprend une composition à base d'au moins un élastomère diénique, à un taux compris entre 35 et 99 pce (parties en poids pour cent parties d'élastomère), un élastomère thermoplastique de type copolymère à bloc élastomère et à bloc thermoplastique, à un taux compris entre 1 et 65 pce, et un système de réticulation à base de peroxyde.\n<CLM>\1\tPneumatique selon la revendication 1, dans lequel la masse moléculaire moyenne en nombre de l'élastomère thermoplastique est comprise entre 30 000 et 500 000 g/mol.\n<CLM>\1\tPneumatique selon l'une des revendications précédentes dans lequel le ou les blocs élastomères du copolymère à blocs sont choisis parmi les élastomères ayant une 15 température de transition vitreuse inférieure à 25°C.\n<CLM>\1\tPneumatique selon l'une quelconque des revendications précédentes dans lequel le ou les blocs thermoplastiques sont choisis parmi les polymères ayant une température de transition vitreuse supérieure à 80°C, et, dans le cas d'un bloc thermoplastique semi 20 cristallin, une température de fusion supérieure à 80°C.\n<CLM>\1\tPneumatique selon l'une quelconque des revendications précédentes dans lequel la fraction de bloc thermoplastique dans le copolymère bloc est comprise dans un domaine allant de 5 à 70 %. 25\n<CLM>\1\tPneumatique selon l'une des revendications précédentes, dans lequel l'élastomère thermoplastique est choisi dans le groupe constitué par les copolymères à blocs comprenant au moins un bloc élastomère de type polyether et au moins un bloc thermoplastique de type non styrénique, les copolymères à blocs comprenant au moins un 30 bloc élastomère de type copolymère statistique butadiène-styrène éventuellement hydrogéné et au moins un bloc thermoplastique de type styrénique (TPE (H)SBR-PS), et les mélanges de ces élastomères thermoplastiques. 3045632 -31-\n<CLM>\1\tPneumatique selon la revendication 6, dans lequel l'élastomère thermoplastique est choisi dans le groupe constitué par les copolymères à blocs comprenant au moins un bloc élastomère de type polyéther et au moins un bloc thermoplastique polyamide (PEBA), les 5 copolymères à blocs comprenant au moins un bloc élastomère de type polyéther et au moins un bloc thermoplastique polyester (COPE), les copolymères à blocs comprenant au moins un bloc élastomère de type copolymère statistique butadiène-styrène éventuellement hydrogéné et au moins un bloc thermoplastique de type styrénique (TPE (H)SBR-PS), et les mélanges de ces élastomères thermoplastiques. 10\n<CLM>\1\tPneumatique selon la revendication 7, dans lequel l'élastomère thermoplastique est choisi dans le groupe constitué par les copolymères à blocs comprenant au moins un bloc élastomère de type copolymère statistique butadiène-styrène éventuellement hydrogéné et au moins un bloc thermoplastique de type styrénique (TPE (H)SBR-PS), et les mélanges de ces élastomères thermoplastiques.\n<CLM>\1\tPneumatique selon l'une quelconque des revendications 6 à 8 dans lequel le ou les blocs élastomères de type copolymère statistique butadiène-styrène éventuellement hydrogéné ont une teneur en styrène comprise dans un domaine allant de 10 à 60%.\n<CLM>\1\tPneumatique selon l'une quelconque des revendications 6 à 9 dans lequel le ou les blocs élastomères de type copolymère statistique butadiène-styrène éventuellement hydrogéné ont une teneur en liaisons -1,2 pour la partie butadiénique comprise dans un domaine allant de 4% à 75% molaire, et une teneur en liaisons -1,4 comprise dans un domaine allant de 20% à 96% molaire.\n<CLM>\1\tPneumatique selon l'une quelconque des revendications 6 à 10 dans lequel le ou les blocs élastomères de type copolymère statistique butadiène-styrène éventuellement hydrogéné sont hydrogénés de telle manière qu'une proportion allant de 25 à 100 % 30 molaire des doubles liaisons dans la portion butadiène est hydrogénée. 3045632 -32-\n<CLM>\1\tPneumatique selon la revendication 11 dans lequel le ou les blocs élastomères de type copolymère statistique butadiène-styrène éventuellement hydrogéné sont hydrogénés de telle manière qu'une proportion allant de 50 à 100 % molaire, et de préférence de 80 à 100 % molaire des doubles liaisons dans la portion butadiène est hydrogénée. 5\n<CLM>\1\tPneumatique selon l'une quelconque des revendications 6 à 12 dans lequel le ou les blocs thermoplastiques du copolymère bloc TPE (H)SBR-PS sont choisis parmi les polystyrènes. 10\n<CLM>\1\tPneumatique selon la revendication précédente dans lequel le ou les blocs thermoplastiques du copolymère bloc TPE (H)SBR-PS sont choisis parmi les polystyrènes obtenus à partir de monomères styréniques choisis dans le groupe constitué par le styrène non substitué, les styrènes substitués et leurs mélanges. 15\n<CLM>\1\tPneumatique selon la revendication précédente dans lequel le ou les blocs thermoplastiques du copolymère bloc TPE (H)SBR-PS sont choisis parmi les polystyrènes obtenus à partir de monomères styréniques choisis dans le groupe constitué par le styrène non substitué, les méthylstyrènes, le para-tertio-butylstyrène, les chlorostyrènes, les bromostyrènes, les fluorostyrènes, le para-hydroxy-styrène, et les mélanges de ces derniers. 20\n<CLM>\1\tPneumatique selon la revendication précédente dans lequel le ou les blocs thermoplastiques du copolymère bloc TPE (H)SBR-PS sont choisis parmi les polystyrènes obtenus à partir de monomères styréniques choisis dans le groupe constitué par le styrène non substitué, l'o-méthylstyrène, le m-méthylstyrène, le p-méthylstyrène, l'alpha- 25 méthyl styrène, I ' alpha-2-diméthyl styrène, I ' alpha-4-diméthyl styrène, le diphényl éthylène, le para-tertio-butylstyrène, l'o-chlorostyrène, le m-chlorostyrène, le p-chlorostyrène, le 2,4-dichlorostyrène, le 2,6-dichlorostyrène, le 2,4,6-trichlorostyrène, l'o-bromostyrène, le m-bromostyrène, le p-bromostyrène, le 2,4-dibromostyrène, le 2,6-dibromostyrène, le 2,4,6-tribromostyrène, l'o-fluorostyrène, le m-fluorostyrène, le p-fluorostyrène, le 2,4- difluorostyrène, le 2,6-difluorostyrène, le 2,4,6-trifluorostyrène, le para-hydroxy-styrène, et les mélanges de ces derniers. 3045632 - 33 -\n<CLM>\1\tPneumatique selon la revendication précédente dans lequel le ou les blocs thermoplastiques du copolymère bloc TPE (H)SBR-PS sont obtenus à partir de polystyrène non substitué. 5\n<CLM>\1\tPneumatique selon l'une quelconque des revendications précédentes, dans lequel l'élastomère diénique est choisi dans le groupe constitué par les élastomères di éniques essentiellement insaturés, et les mélanges de ces élastomères.\n<CLM>\1\tPneumatique selon la revendication 18, dans lequel l'élastomère diénique est choisi 10 dans le groupe constitué par les homopolymères obtenus par polymérisation d'un monomère diène conjugué ayant de 4 à 12 atomes de carbone, les copolymères obtenus par copolymérisation d'un ou plusieurs diènes conjugués entre eux ou avec un ou plusieurs composés vinyle aromatique ayant de 8 à 20 atomes de carbone, et les mélanges de ces derniers. 15\n<CLM>\1\tPneumatique selon la revendication 19, dans lequel l'élastomère diénique est choisi dans le groupe constitué par les polybutadiènes, les polyisoprènes de synthèse, le caoutchouc naturel, les copolymères de butadiène, les copolymères d'isoprène et les mélanges de ces élastomères. 20\n<CLM>\1\tPneumatique selon l'une quelconque des revendications précédentes, dans lequel le taux d'élastomère diénique est compris dans un domaine allant de 40 à 90 pce et le taux d'élastomère thermoplastique est compris dans un domaine allant de 10 à 60 pce. 25\n<CLM>\1\tPneumatique selon l'une quelconque des revendications précédentes, dans lequel le taux d'élastomère diénique est compris dans un domaine allant de 50 à 80 pce et le taux d'élastomère thermoplastique est compris dans un domaine allant de 20 à 50 pce.\n<CLM>\1\tPneumatique selon l'une quelconque des revendications précédentes, dans lequel le 30 taux d'élastomère diénique est compris dans un domaine allant de 55 à 70 pce et le taux d'élastomère thermoplastique est compris dans un domaine allant de 30 à 45 pce. 3045632 -34-\n<CLM>\1\tPneumatique selon l'une quelconque des revendications précédentes, dans lequel le peroxyde dans la composition est un peroxyde organique.\n<CLM>\1\tPneumatique selon l'une quelconque des revendications précédentes, dans lequel la 5 quantité de peroxyde dans la composition est inférieure ou égale à 10 pce.\n<CLM>\1\tPneumatique selon l'une quelconque des revendications précédentes, dans lequel la quantité de peroxyde dans la composition est comprise dans un domaine allant de 0,1 à 10 pce. 10\n<CLM>\1\tPneumatique selon l'une quelconque des revendications précédentes, dans lequel la quantité de peroxyde dans la composition est comprise dans un domaine allant de 0,2 à 6 pce, de préférence de 0,5 à 5 pce. 15\n<CLM>\1\tPneumatique selon l'une quelconque des revendications précédentes, dans lequel la composition de la bande de roulement comprend en outre de la charge renforçante, à un taux inférieur à 100 pce, de préférence inférieur à 60 pce.\n<CLM>\1\tPneumatique selon la revendication précédente, dans lequel le taux de charge 20 renforçante est de 3 à 50 pce, de préférence de 5 à 40 pce.\n<CLM>\1\tPneumatique selon l'une quelconque des revendications 28 ou 29, dans lequel la charge renforçante est du noir de carbone et/ou de la silice. 25\n<CLM>\1\tPneumatique selon l'une quelconque des revendications 28 à 30, dans lequel la charge renforçante majoritaire est de la silice.\n<CLM>\1\tPneumatique selon l'une quelconque des revendications 28 à 30, dans lequel la charge renforçante majoritaire est du noir de carbone. 30\n<CLM>\1\tPneumatique selon l'une quelconque des revendications précédentes, dans lequel la composition de la bande de roulement ne comprend pas de système plastifiant, ou en 3045632 -35- comprend avec un taux total de plastifiant inférieur à 20 pce, de préférence inférieur à 15 pce.\n<CLM>\1\tPneumatique selon l'une quelconque des revendications 1 à 32 comprenant en outre 5 une résine thermoplastique comprenant des motifs polyphénylène éther éventuellement substitués.\n<CLM>\1\tPneumatique selon la revendication précédente, dans lequel le taux de ladite résine thermoplastique à base de motifs polyphénylène éther éventuellement substitués est 10 compris dans un domaine allant de 1 à 50 pce, de préférence de 2 à 40 pce.\n<CLM>\1\tPneumatique selon l'une quelconque des revendications 34 ou 35, dans lequel la composition de la bande de roulement ne comprend pas de système plastifiant autre que la résine thermoplastique à base de motifs polyphénylène éther, ou en comprend avec un taux 15 total de plastifiant inférieur à 20 pce, de préférence inférieur à 15 pce.